(57)【要約】      （修正有）【課題】エネルギー効率、長寿命特性、負極の安定性を改善できるヨウ化物添加剤を含有する電気液及びそれを含む二酸化硫黄基盤二次電池を提供する。【解決手段】二酸化硫黄（ＳＯ２）、アルカリ金属塩及びヨウ化物添加剤を含む二酸化硫黄基盤二次電池用電解液。ヨウ化物添加剤はＮａＩ又はＬｉＩであり、電解液に０．００１〜０．５Ｍのヨウ化物添加剤を添加することによって、二酸化硫黄基盤二次電池のエネルギー効率、長寿命特性、負極の安定性を改善できる。二酸化硫黄及びアルカリ金属塩はＭＡｌＣｌ４−ｘＳＯ２（１．５≦ｘ≦３．０；ＭはＮａ又はＬｉ）で表わされる組成式を有する、二酸化硫黄基盤二次電池用電解液。Ｎａ又はＬｉを含有する負極と、炭素素材を含有する正極と前記電解液とを含む二酸化硫黄基盤二次電池。【選択図】図３
2018056107.tif 000002
【特許請求の範囲】
【請求項１】
二酸化硫黄（ＳＯ２）、アルカリ金属塩及びヨウ化物添加剤を含む二酸化硫黄基盤二次電池用電解液。
【請求項２】
前記ヨウ化物添加剤は、ＮａＩまたはＬｉＩであることを特徴とする請求項１に記載の二酸化硫黄基盤二次電池用電解液。
【請求項３】
前記ヨウ化物添加剤の含量は、０．００１〜０．５Ｍであることを特徴とする請求項１に記載の二酸化硫黄基盤二次電池用電解液。
【請求項４】
前記ヨウ化物添加剤の含量は、０．０３〜０．１Ｍであることを特徴とする請求項１に記載の二酸化硫黄基盤二次電池用電解液。
【請求項５】
前記二酸化硫黄及びアルカリ金属塩は、ＮａＡｌＣｌ４−ｘＳＯ２（１．５≦ｘ≦３．０）またはＬｉＡｌＣｌ４−ｘＳＯ２（１．５≦ｘ≦３．０）であることを特徴とする請求項１に記載の二酸化硫黄基盤二次電池用電解液。
【請求項６】
二酸化硫黄（ＳＯ２）、アルカリ金属塩及びヨウ化物添加剤を含有する電解液を含むことを特徴とする二酸化硫黄基盤二次電池。
【請求項７】
ナトリウムまたはリチウムを含有する負極と、
炭素素材を含有する正極と、
二酸化硫黄（ＳＯ２）、アルカリ金属塩及びヨウ化物添加剤を含有する電解液と、
を含むことを特徴とする二酸化硫黄基盤二次電池。
【請求項８】
前記ヨウ化物添加剤は、ＮａＩまたはＬｉＩであることを特徴とする請求項７に記載の二酸化硫黄基盤二次電池。
【請求項９】
前記ヨウ化物添加剤の含量は、０．００１〜０．５Ｍであることを特徴とする請求項７に記載の二酸化硫黄基盤二次電池。
【請求項１０】
前記ヨウ化物添加剤の含量は、０．０３〜０．１Ｍであることを特徴とする請求項７に記載の二酸化硫黄基盤二次電池。
【請求項１１】
前記二酸化硫黄及びアルカリ金属塩は、ＮａＡｌＣｌ４−ｘＳＯ２（１．５≦ｘ≦３．０）またはＬｉＡｌＣｌ４−ｘＳＯ２（１．５≦ｘ≦３．０）であることを特徴とする請求項７に記載の二酸化硫黄基盤二次電池。
【請求項１２】
前記負極は、ナトリウム金属またはリチウム金属であることを特徴とする請求項７に記載の二酸化硫黄基盤二次電池。
【発明の詳細な説明】
【技術分野】
【０００１】
本発明は、二次電池に関し、より詳細には、エネルギー効率、長寿命特性、負極の安定性を改善できるヨウ化物添加剤を含有する電解液及びそれを含む二酸化硫黄基盤二次電池に関する。
【背景技術】
【０００２】
電子製品のデジタル化と高性能化などにより消費者の要求が変わるに伴い、市場ニーズも、薄型、軽量化と高エネルギー密度による高容量を有する電池の開発に流れが変わっている状況である。また、未来のエネルギー及び環境問題に対処するために、ハイブリッド電気自動車や電気自動車、及び燃料電池自動車の開発が活発に進行されているところ、自動車電源用として電池の大型化が要求されている。
【０００３】
小型軽量化及び高容量で充放電可能な電池として、リチウム系二次電池が実用化されており、小型ビデオカメラ、携帯電話、ノートパソコンなどの携帯用電子及び通信機器などに用いられている。リチウム二次電池は、正極、負極、電解質で構成され、充電によって正極活物質から出たリチウムイオンが負極活物質に挿入され、放電時に、さらに脱離されるなどの両電極を往復しつつエネルギーを伝達する役目をするため、充放電が可能である。
【０００４】
なお、最近、リチウムの代わりにナトリウムを利用したナトリウム基盤二次電池の研究がさらに再照明されている。ナトリウムは、資源埋蔵量が豊かであるため、リチウムの代わりにナトリウムを利用した二次電池を製作できると、二次電池を低コストで製造できる。
【０００５】
前述したように、ナトリウム基盤二次電池は有用であるが、従来のナトリウム金属基盤の二次電池、例えばＮＡＳ（Ｎａ−Ｓ電池）、ＺＥＢＲＡ（Ｎａ−ＮｉＣｌ２電池）は、室温で使用できないという点、すなわち高温での液状ナトリウム及び正極活物質の使用による電池安全性問題及び腐食問題による電池性能低下であるという点に問題がある。なお、最近、ナトリウムイオンの脱挿を利用したナトリウムイオン電池が活発に研究されているが、これらのエネルギー密度及び寿命特性は、まだ不十分な状況である。そのため、室温で使用可能であり、エネルギー密度及び寿命特性に優れたナトリウム基盤二次電池が要求されている。
【先行技術文献】
【特許文献】
【０００６】
【特許文献１】韓国登録特許第１０−１５２０６０６号公報
【発明の概要】
【発明が解決しようとする課題】
【０００７】
したがって、本発明の目的は、エネルギー効率、長寿命特性、負極の安定性を改善できるヨウ化物添加剤を含有する電解液及びそれを含む二酸化硫黄基盤二次電池を提供することである。
【課題を解決するための手段】
【０００８】
前記目的を達成するために、本発明は、二酸化硫黄（ＳＯ２）、アルカリ金属塩及びヨウ化物添加剤を含む二酸化硫黄基盤二次電池用電解液を提供する。
【０００９】
前記ヨウ化物添加剤は、ＮａＩまたはＬｉＩである。
【００１０】
前記ヨウ化物添加剤の含量は、０．００１〜０．５Ｍである。好ましくは、前記ヨウ化物添加剤の含量は、０．０３〜０．１Ｍである。
【００１１】
前記二酸化硫黄及びアルカリ金属塩は、ＮａＡｌＣｌ４−ｘＳＯ２（１．５≦ｘ≦３．０）またはＬｉＡｌＣｌ４−ｘＳＯ２（１．５≦ｘ≦３．０）である。
【００１２】
また、本発明は、二酸化硫黄（ＳＯ２）、アルカリ金属塩及びヨウ化物添加剤を含有する電解液を含む二酸化硫黄基盤二次電池を提供する。
【００１３】
また、本発明は、ナトリウムまたはリチウムを含有する負極と、炭素素材を含有する正極と、二酸化硫黄（ＳＯ２）、アルカリ金属塩及びヨウ化物添加剤を含有する電解液とを含む二酸化硫黄基盤二次電池を提供する。
【００１４】
また、前記負極は、ナトリウム金属またはリチウム金属とすることができる。
【発明の効果】
【００１５】
本発明によれば、二酸化硫黄基盤の無機液体電解液にヨウ化物添加剤を添加することによって、エネルギー効率、長寿命特性、負極の安定性を改善できる。
【図面の簡単な説明】
【００１６】
【図１】図１は、本発明によるヨウ化物添加剤を含有する電解液を含む二酸化硫黄基盤二次電池を説明するための図である。
【図２】図２は、ＮａＩを含有する電解液のイオン伝導度を示す写真である。
【図３】図３は、実施例及び比較例による二酸化硫黄基盤二次電池の充放電曲線を示すグラフである。
【図４】図４は、実施例及び比較例による二酸化硫黄基盤二次電池の寿命特性を示すグラフである。
【図５】図５は、比較例による二酸化硫黄基盤二次電池内においての負極の電着形状を示す写真である。
【図６】図６は、実施例による二酸化硫黄基盤二次電池内においての負極の電着形状を示す写真である。
【発明を実施するための形態】
【００１７】
下記の説明では、本発明の実施例を理解するのに必要な部分のみが説明され、その他の部分の説明は、本発明の要旨を不明にしない範囲で省略されることに留意しなければならない。
【００１８】
以下で説明される本明細書及び請求範囲に使用された用語や単語は、通常的や辞書的な意味に限定すべきものではなく、発明者は、自分の発明を最善の方法で説明するための用語の概念で適切に定義できるという原則に即して本発明の技術的思想に符合する意味と概念に解釈すべきである。したがって、本明細書に記載した実施形態と図面に示された構成は、本発明の最も好ましい一実施形態に過ぎず、本発明の技術的思想をすべて代弁するものではないので、本出願時点においてこれらを代替できる多様な均等物と変形例があり得ることを理解しなければならない。
【００１９】
以下、添付の図面を参照して本発明の実施例をより詳細に説明する。
【００２０】
図１は、本発明によるヨウ化物添加剤を含有する電解液を含む二酸化硫黄基盤二次電池を説明するための図である。
【００２１】
図１を参照すれば、本発明による二酸化硫黄基盤二次電池は、ヨウ化物添加剤を含有する二酸化硫黄基盤無機電解液１、正極２及び負極３を含む。
【００２２】
ここで、二酸化硫黄基盤無機電解液１は、アルカリ金属塩と二酸化硫黄を含有する二酸化硫黄基盤無機電解質（アルカリ金属塩−ｘＳＯ２）を含み、電解質及び正極反応の活物質として使用される。二酸化硫黄基盤無機電解質は、アルカリ金属イオン電解質である。
【００２３】
二酸化硫黄基盤無機電解液１は、アルカリ金属塩に対して二酸化硫黄の含量モル比ｘが０．５〜１０に該当するもので、好ましくは、１．５〜３．０に該当することができる。二酸化硫黄含量モル比ｘが１．５未満と低くなる場合、電解質イオン伝導度が減少する問題点が現われ、３．０超過と高くなる場合、電解質の蒸気圧が高くなる問題点が現われる。
【００２４】
アルカリ金属塩は、ナトリウム塩、リチウム塩、カリウム塩などを含む。例えば、ナトリウム塩としては、ＮａＡｌＣｌ４、ＮａＧａＣｌ４、Ｎａ２ＣｕＣｌ４、Ｎａ２ＭｎＣｌ４、Ｎａ２ＣｏＣｌ４、Ｎａ２ＮｉＣｌ４、Ｎａ２ＺｎＣｌ４、Ｎａ２ＰｄＣｌ４などが使用でき、このような多様なナトリウム塩のうち、ＮａＡｌＣｌ４が比較的優れた電池特性を示す。リチウム塩としては、ＬｉＡｌＣｌ４、ＬｉＧａＣｌ４、ＬｉＢＦ４、ＬｉＢＣｌ４、ＬｉＩｎＣｌ４などが使用できる。また、カリウム塩としては、ＫＡｌＣｌ４が使用できる。
【００２５】
例えば、二酸化硫黄基盤無機電解液１は、ＮａＡｌＣｌ４−ｘＳＯ２の電解質を含有する。ＮａＡｌＣｌ４−ｘＳＯ２の製造方法としては、ＮａＣｌとＡｌＣｌ３混合物（またはＮａＡｌＣｌ４単独塩）にＳＯ２ガスを注入することによって得ることができる。
【００２６】
本発明による二酸化硫黄基盤無機電解液１は、ヨウ化物添加剤をさらに含む。ヨウ化物添加剤としては、ＮａＩ、ＬｉＩなどが使用できる。ヨウ化物添加剤の含量は、０．００１〜０．５Ｍであり、好ましくは０．０３〜０．１Ｍである。すなわちヨウ化物添加剤の含量が０．０００１Ｍ未満である場合、ヨウ化物添加剤が添加されない電解液の特性に大きい差異はない。反対に、ヨウ化物添加剤の含量が０．５Ｍを超過する場合、エネルギー効率、長寿命特性、負極の安定性の改善が低減され得るからである。
【００２７】
このように二酸化硫黄基盤無機電解液１に機能性添加剤としてヨウ化物添加剤を添加することによって、図２に示されたように、イオン伝導度が約１００ｍＳ／ｃｍであって、水系電解液に相当する非常に優れた特性を示す。ここで、図２は、ＮａＩを含有する電解液のイオン伝導度を示す写真である。この際、二酸化硫黄基盤無機電解液は、ＮａＡｌＣｌ４−２ＳＯ２にＮａＩ５０ｍＭを添加して製造した。
【００２８】
正極２は、多孔性の炭素素材よりなる。このような正極２は、二酸化硫黄基盤無機電解質の酸化−還元反応が起こる場所を提供する。正極２を構成する炭素素材は、場合によって一つまたは二つ以上の異種元素を含むことができる。異種元素というのは、窒素（Ｎ）、酸素（Ｏ）、ホウ素（Ｂ）、フッ素（Ｆ）、リン（Ｐ）、硫黄（Ｓ）、ケイ素（Ｓｉ）を言う。異種元素の含有量は、０〜２０ａｔ％であり、好ましくは、５〜１５ａｔ％に該当する。異種元素の含量が５ａｔ％未満である場合、異種元素の添加による容量増大の効果が非常に弱くなり、１５ａｔ％以上である場合、炭素材の電気伝導度及び電極成形容易性が減少する。
【００２９】
また、正極２は、多孔性の炭素素材に金属塩化物、金属フッ化物、金属臭化物及び金属酸化物のうち一つがさらに含まれることができる。
【００３０】
ここで、金属塩化物は、ＣｕＣｌ２、ＣｕＣｌ、ＮｉＣｌ２、ＦｅＣｌ２、ＦｅＣｌ３、ＣｏＣｌ２、ＭｎＣｌ２、ＣｒＣｌ２、ＣｒＣｌ３、ＶＣｌ２、ＶＣｌ３、ＺｎＣｌ２、ＺｒＣｌ４、ＮｂＣｌ５、ＭｏＣｌ３、ＭｏＣｌ５、ＲｕＣｌ３、ＲｈＣｌ３、ＰｄＣｌ２、ＡｇＣｌ、ＣｄＣｌ２のうち一つまたは二つ以上を含むことができる。例えば、正極２は、多孔性の炭素材と一定重量比のＣｕＣｌ２を含むことができる。ＣｕＣｌ２は、充放電時に、Ｃｕの酸化水が変化しながらナトリウムイオンと反応し、ＣｕとＮａＣｌの放電産物が得られ、充電時に、可逆的にＣｕＣｌ２が再形成される。正極２内の金属塩化物の含量は、５０〜１００ｗｔ％または６０〜９９ｗｔ％、好ましくは、正極２の特性改善のために更なる元素の配合などのために７０〜９５ｗｔ％とすることができる。
【００３１】
金属フッ化物は、ＣｕＦ２、ＣｕＦ、ＮｉＦ２、ＦｅＦ２、ＦｅＦ３、ＣｏＦ２、ＣｏＦ３、ＭｎＦ２、ＣｒＦ２、ＣｒＦ３、ＺｎＦ２、ＺｒＦ４、ＺｒＦ２、ＴｉＦ４、ＴｉＦ３、ＮｂＦ５、ＡｇＦ２、ＳｂＦ３、ＧａＦ３、ＮｂＦ５のうち一つまたは二つ以上を含むことができる。例えば、正極２は、多孔性の炭素材と一定重量比のＣｕＦ２を含むことができる。ＣｕＦ２は、充放電時にＣｕの酸化水が変化しながらナトリウムイオンと反応し、ＣｕとＮａＣｌの放電産物が得られ、充電時に、可逆的にＣｕＦ２が再形成される。正極２内の金属フッ化物の含量は、５０〜１００ｗｔ％または６０〜９９ｗｔ％、好ましくは、正極２の特性改善のために更なる元素の配合などのために７０〜９５ｗｔ％とすることができる。
【００３２】
金属臭化物は、ＣｕＢｒ２、ＣｕＢｒ、ＮｉＢｒ２、ＦｅＢｒ２、ＦｅＢｒ３、ＣｏＢｒ２、ＭｎＢｒ２、ＣｒＢｒ２、ＺｎＢｒ２、ＺｒＢｒ４、ＺｒＢｒ２、ＴｉＢｒ４、ＴｉＢｒ３、ＮｂＢｒ５、ＡｇＢｒ、ＳｂＢｒ３、ＧａＢｒ３、ＮｂＢｒ５、ＢｉＢｒ３、ＭｏＢｒ３、ＳｎＢｒ２、ＷＢｒ６、ＷＢｒ５のうち一つまたは二つ以上を含むことができる。例えば、正極２は、多孔性の炭素材と一定重量比のＣｕＢｒ２を含むことができる。ＣｕＢｒ２は、充放電時に、Ｃｕの酸化水が変化しながらナトリウムイオンと反応し、ＣｕとＮａＣｌの放電産物が得られ、充電時に、可逆的にＣｕＢｒ２が再形成される。正極２内の金属臭化物の含量は、５０〜１００ｗｔ％または６０〜９９ｗｔ％、好ましくは、正極２の特性改善のために更なる元素の配合などのために７０〜９５ｗｔ％とすることができる。
【００３３】
また、金属酸化物は、ＣｕＯ、Ｖ２Ｏ５、ＭｎＯ２、Ｆｅ３Ｏ４、Ｃｏ３Ｏ４、ＮｉＯのうち一つまたは二つ以上を含むことができる。正極２において、金属酸化物の含量は、７０〜９０重量％とすることができる。
【００３４】
負極３としては、ナトリウムまたはリチウムを含有する素材が使用できる。
【００３５】
例えば、負極３の素材としてナトリウムを含有する素材は、ナトリウム金属、ナトリウムを含有する合金、ナトリウムを含有する金属間化合物、ナトリウムを含有する炭素材、ナトリウムを含有する無機系物質を含むことができる。無機系物質は、酸化物、硫化物、リン化物、窒化物、フッ化物などを含む。
【００３６】
例えば、二酸化硫黄基盤無機電解液１のアルカリ金属塩がリチウム塩（ＬｉＡｌＣｌ４）である場合、負極３は、炭素系物質、Ｓｉ系、Ｓｎ系、Ａｌ系、Ｐ系、Ｚｎ系、Ｇａ系、Ｇｅ系、Ａｇ系、Ｉｎ系、Ｓｂ系、Ｂｉ系金属、合金、酸化物または硫化物を含むことができる。
【００３７】
二酸化硫黄基盤無機電解液１のアルカリ金属塩がナトリウム塩（ＮａＡｌＣｌ４）である場合、負極３は、炭素系物質、Ｓｎ系、Ａｌ系、Ｐ系、Ｚｎ系、Ｇａ系、Ｇｅ系、Ａｇ系、Ｉｎ系、Ｓｂ系、Ｂｉ系金属、合金、酸化物または硫化物を含むことができる。
【００３８】
また、負極３の素材としてリチウムを含有する素材は、リチウム金属、リチウムを含有する合金、リチウムを含有する金属間化合物、リチウムを含有する炭素材料、リチウムを含有する無機系物質などを含むことができる。無機系物質は、酸化物、硫化物、リン化物、窒化物、フッ化物のうち少なくとも一つを含むことができる。負極３内の負極物質含有量は、６０〜１００ｗｔ％とすることができる。
【００３９】
この際、電解質及び正極反応活物質として使用される二酸化硫黄基盤無機電解液１は、リチウム塩とＳＯ２を含む。二酸化硫黄基盤無機電解液１は、リチウム塩に対してＳＯ２の含量モル比ｘが０．５〜１０に該当するもので、好ましくは、１．５〜６に該当する。ＳＯ２含量モル比ｘが１．５未満と低くなる場合、電解質イオン伝導度が減少する問題点が現われ、６超過と高くなる場合、電解質の蒸気圧が高くなる問題点が現われる。リチウム塩としては、ＬｉＡｌＣｌ４、ＬｉＧａＣｌ４、ＬｉＢＦ４、ＬｉＢＣｌ４、ＬｉＩｎＣｌ４などが使用できる。このような多様なリチウム塩のうち、ＬｉＡｌＣｌ４が比較的優れた電池特性を示す。ＬｉＡｌＣｌ４−ｘＳＯ２の製造方法としては、ＬｉＣｌとＡｌＣｌ３混合物（またはＬｉＡｌＣｌ４単独塩）にＳＯ２ガスを注入することによって得ることができる。
【００４０】
このように本発明による二酸化硫黄基盤二次電池は、二酸化硫黄基盤の無機液体電解液にヨウ化物添加剤を添加することによって、エネルギー効率、長寿命特性、負極の安定性を改善できる。
【００４１】
以下では、このような本発明によるヨウ化物添加剤を含有する電解液を含む二酸化硫黄基盤二次電池の電気化学籍特性を図３〜図６を参照して説明する。
【００４２】
この際、比較例及び実施例による二酸化硫黄基盤無機電解液は、ＮａＡｌＣｌ４−２ＳＯ２を基準電解液として使用した。
【００４３】
比較例による電解液としては、基準電解液にヨウ化物添加剤を添加せず、基準電解液をそのまま使用した。実施例による電解液は、基準電解液に１０、３０、５０、１００ｍＭのＮａＩを添加した電解液を使用した。
【００４４】
また、正極として多孔性炭素素材を使用し、負極としてナトリウム金属を使用した。
【００４５】
図３は、実施例及び比較例による二酸化硫黄基盤二次電池の充放電曲線を示すグラフである。
【００４６】
図３を参照すれば、ＮａＩ添加剤を添加しない比較例に比べてＮａＩを添加した実施例の充放電エネルギー効率が顕著に改善したことが確認できる。例えば、添加剤がない比較例のエネルギー効率が７６％であるが、ＮａＩ０．１Ｍの添加時、エネルギー効率が８５％と増加することを確認できる。
【００４７】
図４は、実施例及び比較例による二酸化硫黄基盤二次電池の寿命特性を示すグラフである。
【００４８】
図４を参照すれば、実施例及び比較例による二酸化硫黄基盤二次電池の寿命特性を評価した結果、ＮａＩを添加した実施例がＮａＩを添加しない比較例に比べて、８００サイクル以後までも格別に寿命特性が改善されることを確認できる。
【００４９】
図５は、比較例による二酸化硫黄基盤二次電池内においての負極の電着形状を示す写真である。また、図６は、実施例による二酸化硫黄基盤二次電池内においての負極の電着形状を示す写真である。
【００５０】
図５を参照すれば、比較例によるナトリウム金属素材の負極は、多様な形態の結晶相を有する電着形状を確認できる。
【００５１】
一方、図６を参照すれば、実施例によるナトリウム金属素材の負極は、平たい二次元形態を維持する電着形状を確認できる。
【００５２】
このような実施例による負極の電着形状は、電池の短絡危険及び寿命可逆効率の改善に非常に好適な特性であり、本発明による二酸化硫黄基盤二次電池の性能改善に大きい寄与をするものと判断される。
【００５３】
なお、本明細書と図面に開示された実施例は、理解を助けるために特定例を提示したものに過ぎず、本発明の範囲を限定しようとするものではない。ここに開示された実施例以外にも、本発明の技術的思想に基づく他の変形例が実施可能であることは、本発明の属する技術分野における通常の知識を有する者には自明である。
【符号の説明】
【００５４】
１  二酸化硫黄基盤無機電解液
２  正極
３  負極
【図１】
2018056107.tif 000003
【図２】
2018056107.tif 000004
【図３】
2018056107.tif 000005
【図４】
2018056107.tif 000006
【図５】
2018056107.tif 000007
【図６】
2018056107.tif 000008
【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
二酸化硫黄（ＳＯ２）、アルカリ金属塩及びヨウ化物添加剤を含み、
前記二酸化硫黄及びアルカリ金属塩は、ＮａＡｌＣｌ４−ｘＳＯ２（１．５≦ｘ≦３．０）またはＬｉＡｌＣｌ４−ｘＳＯ２（１．５≦ｘ≦３．０）であり、ヨウ化物添加剤は、ＮａＩまたはＬｉＩであり、ヨウ化物添加剤の含量は、０．００１〜０．５Ｍである二酸化硫黄基盤二次電池用電解液。
【請求項２】
前記NaAlCl4-2SO2に１０〜１００ｍMの ＮａＩ を添加したことを特徴とする請求項１に記載の二酸化硫黄基盤二次電池用電解液。
【請求項３】
前記ヨウ化物添加剤の含量は、０．０３〜０．１Ｍであることを特徴とする請求項１に記載の二酸化硫黄基盤二次電池用電解液。
【請求項４】
二酸化硫黄（ＳＯ２）、アルカリ金属塩及びヨウ化物添加剤を含有する電解液を含み、
前記 二酸化硫黄及びアルカリ金属塩は ＮａＡｌＣｌ４−ｘＳＯ２（１．５≦ｘ≦３．０）またはＬｉＡｌＣｌ４−ｘＳＯ２（１．５≦ｘ≦３．０）であり、ヨウ化物添加剤は、ＮａＩまたはＬｉＩであり、ヨウ化物添加剤の含量は、０．００１〜０．５Ｍであることを特徴とする二酸化硫黄基盤二次電池。
【請求項５】
前記NaAlCl4-2SO2に１０〜１００ｍMの ＮａＩ を添加したことを特徴とする請求項４に記載の二酸化硫黄基盤二次電池用電解液。
【請求項６】
ナトリウムまたはリチウムを含有する負極と、
炭素素材を含有する正極と、
二酸化硫黄（ＳＯ２）、アルカリ金属塩及びヨウ化物添加剤を含有する電解液と、を含み、
前記 二酸化硫黄及びアルカリ金属塩は ＮａＡｌＣｌ４−ｘＳＯ２（１．５≦ｘ≦３．０）またはＬｉＡｌＣｌ４−ｘＳＯ２（１．５≦ｘ≦３．０）であり、ヨウ化物添加剤は、ＮａＩまたはＬｉＩであり、ヨウ化物添加剤の含量は、０．００１〜０．５Ｍであることを特徴とする二酸化硫黄基盤二次電池。
【請求項７】
前記NaAlCl4-2SO2に１０〜１００ｍMの ＮａＩ を添加したことを特徴とする請求項６に記載の二酸化硫黄基盤二次電池用電解液。
【請求項８】
前記ヨウ化物添加剤の含量は、０．０３〜０．１Ｍであることを特徴とする請求項６に記載の二酸化硫黄基盤二次電池用電解液。
【請求項９】
前記負極は、ナトリウム金属またはリチウム金属であることを特徴とする請求項６に記載の二酸化硫黄基盤二次電池用電解液。